ЭЛЕКТРОД И ЭЛЕКТРИЧЕСКОЕ АККУМУЛИРУЮЩЕЕ УСТРОЙСТВО ДЛЯ СВИНЦОВО-КИСЛОТНОЙ СИСТЕМЫ

1. Электрод, содержащий активный аккумуляторный материал для свинцово-кислотной аккумуляторной батареи, причем поверхность электрода снабжена слоем покрытия, содержащим углеродную смесь, содержащую композитные углеродные частицы, при этом каждая из композитных углеродных частиц содержит частицу первого конденсаторного углеродного материала с по меньшей мере 20% ее поверхности, покрытыми частицами второго электропроводящего углеродного материала.
2. Электрод по п. 1, при этом степень покрытия поверхности на частицах первого конденсаторного углеродного материала вторым электропроводящим углеродным материалом составляет по меньшей мере 50%.
3. Электрод по п. 1, при этом размер частиц первого конденсаторного углеродного материала находится в интервале между 0,1 и 500 мкм, а размер частиц второго электропроводящего углеродного материала находится в интервале между 0,01 и 50 мкм, и размер частиц второго электропроводящего углеродного материала существенно меньше, чем размер частиц первого конденсаторного углеродного материала.
4. Электрод по п. 3, при этом размер частиц второго электропроводящего углеродного материала составляет одну пятую или менее от размера частиц первого конденсаторного углеродного материала.
5. Электрод по п. 4, при этом размер частиц второго электропроводящего углеродного материала составляет одну десятую или менее от размера частиц первого конденсаторного углеродного материала.
2
6. Электрод по п. 1, при этом первый конденсаторный углеродный материал представляет собой углеродистый материал с высокой удельной площадью поверхности, обладающий удельной площадью поверхности по меньшей мере 500 м/г, измеренной путем адсорбции с использованием изотермы БЭТ.
7. Электрод по п. 6, при этом первый конденсаторный углеродный материал выбран из активированного угля.
-1
8. Электрод по п. 1, при этом второй электропроводящий углеродный материал представляет собой высокоэлектропроводящий углеродистый материал, имеющий измеренную при 20°С удельную проводимость по меньшей мере 0,6 См·см при 500 кПа.
9. Электрод по п. 8, при этом второй электропроводящий углеродный материал выбран из по меньшей мере одного из углеродной сажи, графита, стеклоуглерода и наноуглеродного волокна.
10. Электрод по п. 1, при этом углеродная смесь содержит одну или более добавок, выбранных из третьего электропроводящего углеродного материала, связующего, загустителя и короткого волокна.
11. Электрод по п. 10, при этом третий электропроводящий углеродный материал выбран из по меньшей мере одного из углеродной сажи, графита, стеклоуглерода и наноуглеродного волокна.
12. Электрод по п. 1, при этом слой покрытия из углеродной смеси содержит от 4 до 100 массовых частей второго электропроводящего углеродного материала на 100 массовых частей первого конденсаторного углеродного материала и, необязательно, дополнительно содержит 50 массовых частей или менее третьего электропроводящего углеродного материала на 100 массовых частей первого конденсаторного углеродного материала и, необязательно, дополнительно содержит от 2 до 30 массовых частей связующего на 100 массовых частей первого конденсаторного углеродного материала.
13. Электрод по п. 1, при этом слой покрытия из углеродной смеси содержит от 4 до 100 массовых частей второго электропроводящего углеродного материала на 100 массовых частей первого конденсаторного углеродного материала, 50 массовых частей или менее третьего электропроводящего углеродного материала, от 2 до 30 массовых частей связующего, 20 массовых частей или менее загустителя и 20 массовых частей или менее короткого волокна на 100 массовых частей первого конденсаторного углеродного материала.
14. Электрод по п. 1, при этом количество углеродной смеси для слоя покрытия электрода составляет от 1 до 15% по массе относительно массы активного аккумуляторного материала на электроде.
15. Электрод по п. 1, при этом электрод выбран из по меньшей мере одного из отрицательного электрода, содержащего отрицательный активный аккумуляторный материал для свинцово-кислотной аккумуляторной батареи, и положительного электрода, содержащего положительный активный аккумуляторный материал для свинцово-кислотной аккумуляторной батареи.
16. Электрод по п. 1, при этом углеродная смесь, содержащая композитные углеродные частицы, получена по меньшей мере одним из измельчения, гранулирования и объединения частиц первого конденсаторного углеродного материала с частицами второго электропроводящего углеродного материала.
17. Электрическое аккумулирующее устройство для свинцово-кислотной системы, содержащее по меньшей мере один электрод по любому из пунктов 1-16.
18. Электрическое аккумулирующее устройство, содержащее по меньшей мере один положительный электрод на основе диоксида свинца и по меньшей мере один отрицательный электрод на основе губчатого свинца в сернокислотном электролитическом растворе, причем отрицательный электрод содержит:
токоотвод;
первый слой, нанесенный на токоотвод, причем первый слой содержит активный аккумуляторный материал из губчатого свинца;
второй слой в контакте с по меньшей мере частью первого слоя, причем второй слой содержит композитные углеродные частицы, при этом каждая из композитных углеродных частиц содержит частицу первого конденсаторного углеродного материала с по меньшей мере 20% ее поверхности, покрытыми частицами второго электропроводящего углеродного материала.
19. Способ получения электрода, содержащего активный аккумуляторный материал для свинцово-кислотной аккумуляторной батареи, причем способ содержит:
приготовление композитных углеродных частиц по меньшей мере одним из измельчения, гранулирования и объединения частиц первого конденсаторного углеродного материала с частицами второго электропроводящего углеродного материала, имеющего меньший размер частиц, чем размер частиц первого конденсаторного углеродного материала, вследствие чего каждая композитная углеродная частица содержит частицу первого конденсаторного углеродного материала с по меньшей мере 20% ее поверхности, покрытыми частицами второго электропроводящего углеродного материала;
приготовление углеродной смеси, содержащей композитные углеродные частицы, необязательно, с одной или более добавками, выбранными из третьего электропроводящего углеродного материала, связующего, загустителя и короткого волокна; и
обеспечение углеродной смеси в виде покрытия на по меньшей мере части поверхности электрода, содержащего активный аккумуляторный материал для свинцово-кислотной аккумуляторной батареи.
20. Способ по п. 19, при этом размер частиц первого конденсаторного углеродного материала находится в интервале между 0,1 и 500 мкм, а размер частиц второго электропроводящего углеродного материала находится в интервале между 0,01 и 50 мкм, и размер частиц второго электропроводящего углеродного материала существенно меньше, чем размер частиц первого конденсаторного углеродного материала.